"炭素繊維とサイジング剤を有してなる炭素繊維束において、前記サイジング剤は、ポリオキシアルキレンユニット73~98質量、芳香族エステルユニット0.5~15質量、芳香族ウレタンユニット1.5~10質量含んでなるものでなり、該サイジング剤が前記炭素繊維に0.5~7質量の割合で付着している炭素繊維束。前記芳香族ウレタンユニットがトリレンジイソシアネートからなる、請求項1に記載の炭素繊維束。前記サイジング剤の230°C、15分における熱重量減少が30以下である、請求項1または2に記載の炭素繊維束。前記ポリオキシアルキレンユニットが、重量平均分子量が6,000を超えて21,000以下のポリアルキレングリコールからなる、請求項1~3のいずれかに記載の炭素繊維束。前記ポリオキシアルキレンユニットがポリエチレングリコールからなる、請求項1~4のいずれかに記載の炭素繊維束。前記芳香族エステルユニットがテレフタル酸ビス2-ヒドロキシエチルまたはイソフタル酸ビス2-ヒドロキシエチルからなる、請求項1~5のいずれかに記載の炭素繊維束。前記炭素繊維束が1,000~60,000本の単繊維からなる、請求項1~6のいずれかに記載の炭素繊維束。前記炭素繊維束が繊維長1~20mmのチョップド繊維である、請求項1~7のいずれかに記載の炭素繊維束。このように、集束性と水系分散媒での開繊性を両立した炭素繊維束が要求されている。炭素繊維強化複合材料の場合、炭素繊維の割合が多いほど力学特性や導電性に優れるため、高い炭素繊維濃度で加工できれば、より優れた基材を得ることができる。また、繊維束を製造、加工する際の取り扱い性も重要であり、ボビンに巻き取る際の柔軟性や、乾燥工程を通過する際の耐熱性は、繊維束に常に要求される特性である。本発明の目的は、繊維束を製造、加工する際の取り扱い性が良好であり、集束性に優れ、かつ高濃度でも水系分散媒中の開繊性に優れる炭素繊維束を提供することにある。本発明者らは上記目的を達成すべく鋭意検討した結果、上記課題を達成することができる、次の炭素繊維束を見出した。すなわち、本発明は、炭素繊維とサイジング剤を有してなる炭素繊維束において、前記サイジング剤は、ポリオキシアルキレンユニット73~98質量、芳香族エステルユニット0.5~15質量、芳香族ウレタンユニット1.5~10質量含んでなるものでなり、該サイジング剤が前記炭素繊維に0.5~7質量の割合で付着している炭素繊維束である。本発明の炭素繊維束は、繊維束を製造、加工する際の取り扱い性に優れ、さらに繊維の集束性と水系分散媒中の開繊性を両立したものであり、炭素繊維濃度を上げた場合でも単繊維レベルの均一分散が可能であり、力学特性および導電性に優れた抄紙基材を得ることができる。本発明の炭素繊維束は、炭素繊維にポリオキシアルキレンユニット、芳香族エステルユニットおよび芳香族ウレタンユニットからなるサイジング剤が付着されたものである。まず、これらの構成要素について説明する。炭素繊維は、PAN系、ピッチ系、レーヨン系などが使用できるが、得られる成形品の強度と弾性率とのバランスの観点から、PAN系炭素繊維が好ましい。これらは、市販品として入手可能である。また、サイジング剤への付着性を高め均一な皮膜を形成させるために、炭素繊維には表面処理が施されていても良い。表面処理としては、液相中での薬液酸化や電解酸化、あるいは気相酸化が挙げられるが、電解質水溶液中で炭素繊維を陽極として酸化処理する電解酸化が、簡便かつ強度低下が抑えられるために好ましい。電解処理液は特に限定されないが、硫酸、硝酸等の無機酸や、水酸化カリウム、水酸化ナトリウム等の無機塩基、あるいは硫酸アンモニウム、炭酸アンモニウム、炭酸ナトリウム等の無機塩が挙げられる。炭素繊維束とは、炭素繊維の単繊維フィラメントが集束された形態であり、通常フィラメント数は1,000~60,000本程度である。炭素繊維の取り扱い性および開繊性の観点から、3,000~40,000本が好ましい。より好ましくは6,000~24,000である。炭素繊維束を構成する炭素繊維フィラメントの直径は、3~15μmが好ましく、より好ましくは5~10μmである。また、本発明の炭素繊維束には、発明の目的を損なわない範囲で少量の他の繊維種が含まれていても良い。他の繊維種としては、例えば、炭素繊維、ガラス繊維、アラミド繊維、アルミナ繊維、炭化珪素繊維、ボロン繊維、金属繊維などの高強度高弾性率繊維が挙げられ、これらを1種以上含有してもよい。本発明のサイジング剤は、芳香族ジイソシアネートに、ポリアルキレングリコールおよび芳香族エステルを含有するポリオールを縮合して得ることができる。ここで、芳香族エステルを含有するポリオールとは、グリコール成分と芳香族ジカルボン酸成分を脱水縮合して得られるものである。芳香族ジイソシアネートと、ポリアルキレングリコールおよび芳香族エステルを含有するポリオールが縮合することで、芳香族ジイソシアネートは芳香族ウレタンユニットを、ポリアルキレングリコールはポリオキシアルキレンユニットを、芳香族エステルを有するポリオールは芳香族エステルユニットを構成する。イソシアネートとアルコールの縮合は重付加付加重合反応であり、低分子の生成分離を伴わないため、本発明のサイジング剤を構成するポリオキシアルキレンユニット、芳香族エステルユニットおよび芳香族ウレタンユニットの質量比には、それぞれのユニットを構成する原料の質量比が反映される。すなわち、本発明における各ユニットの質量は、上記3種の原料の合計質量に対する、各原料の質量である。本発明のサイジング剤を得る際に使用できるポリアルキレングリコールは、水系分散媒中で炭素繊維束が高い開繊性を示すために、親水性である必要があり、例えば、ポリエチレングリコールPEG、ポリプロピレングリコールPPG、PEG/PPGブロック重合体、PEG/PPGランダム重合体等が挙げられる。なかでも、ポリエチレングリコールが好ましい。また、サイジング剤の取り扱い性、集束性および開繊性を損なわない範囲で、水を除く他のヒドロキシル基を有する化合物を含有することができる。このような化合物としては、例えば、エチレングリコール、プロピレングリコール、ブチレングリコール、グリセリン、ペンタエリスリトール、トリメチロールプロパン、ソルビトール、カテコール、ビスフェノールA等が挙げられる。なお、上述のとおり、本発明において、サイジング剤に用いるポリウレタン樹脂を構成するポリオキシアルキレンユニットは、ポリエチレングリコールから構成されることが好ましいが、ここで説明されるポリエチレングリコールからなるとは、ポリエチレングリコールが全アルキレングリコール成分の90質量以上であることを意味する。炭素繊維束の取り扱い性、集束性および水系分散媒での開繊性のバランスの観点から、ポリアルキレングリコールの重量平均分子量は、6,000を越えて21,000以下が好ましい。ポリアルキレングリコール成分は分子量により親水性や皮膜の柔軟性が変化する。分子量が適切な範囲にあることで、高い開繊性を示しつつ、より集束性や取り扱い性に優れたサイジング剤を得る事ができる。なお、ポリアルキレングリコール成分は、異なる重量平均分子量を持つ複数種を混ぜ合わせて使用することもできる。その場合のポリアルキレングリコールの重量平均分子量は、以下の式で求めることができる。ここで、Mwは重量平均分子量を表し、Wはポリアルキレングリコール成分の質量を表す。芳香族エステルを含有するポリオールは、グリコールと芳香族カルボン酸の脱水縮合により得ることができる。脱水縮合に使用できるグリコールとしては、エチレングリコール、プロピレングリコール、1,4-ブタンジオール、ネオペンチルグリコール、ジエチレングリコール、1,4-シクロヘキサンジオール等が挙げられる。また、芳香族ジカルボン酸成分としては、フタル酸、テレフタル酸、イソフタル酸、ジフェン酸、ウビド酸、2-メチルテレフタル酸、4-メチルフタル酸、ナフタレンジカルボン酸等が挙げられる。集束性と開繊性のバランスに優れたサイジング剤を得られることから、グリコール成分としてはエチレングリコールが好ましく、芳香族ジカルボン酸成分としてはテレフタル酸あるいはイソフタル酸が好ましい。従って、芳香族エステルを含有するポリオールとしては、これらの縮合体であるテレフタル酸ビス2-ヒドロキシエチルあるいはイソフタル酸ビス2-ヒドロキシエチルが好ましい。また、サイジング剤の取り扱い性、集束性および開繊性を損なわない範囲で、他のグリコール、芳香族カルボン酸およびその脱水縮合体を含有することができる。このような化合物としては、たとえば芳香族エステルを含有するポリオールを得るために使用できる上記グリコールおよび芳香族カルボン酸成分が挙げられる。なお、上述のとおり、本発明を構成する芳香族エステルユニットは、テレフタル酸ビス2-ヒドロキシエチルあるいはイソフタル酸ビス2-ヒドロキシエチルから構成されることが好ましいが、ここで説明されるテレフタル酸ビス2-ヒドロキシエチルあるいはイソフタル酸ビス2-ヒドロキシエチルからなるとは、当該芳香族エステル成分が全芳香族エステル成分の90質量以上であることを意味する。本発明における芳香族ジイソシアネートは、構造中に芳香環を含むジイソシアネートを意味し、縮合により芳香族ウレタンユニットを構成する。芳香族ジイソシアネートとしては、フェニルジイソシアネート、メチレンジフェニレンジイソシアネート、トリレンジイソシアネート、キシリレンジイソシアネート等が挙げられる。より柔軟性と強靭性に優れた皮膜が得られることから、トリレンジイソシアネートが好ましい。このように、本発明を構成する芳香族ウレタンユニットは、トリレンジイソシアネートから構成されることが好ましいが、ここで説明されるトリレンジイソシアネートからなるとは、トリレンジイソシアネートが全芳香族ジイソシアネート成分の90質量以上であることを意味する。炭素繊維束の集束性と開繊性の両立には、ポリウレタン樹脂を構成する成分であるポリオキシアルキレンユニット、芳香族エステルユニットおよび芳香族ウレタンユニットの構成比が重要である。ポリオキシアルキレンユニットは、サイジング剤に親水性を付与し、炭素繊維束の水系分散媒への開繊性を向上させる。ポリオキシアルキレンユニットは、各ユニットの合計質量に対し、73~98質量含まれる必要がある。この下限値未満の場合、サイジング剤の親水性が不足するため、サイジング剤の分散液自体が製造できなかったり、水系分散媒中で十分な開繊性を示さなかったりする。また、この上限値を越える場合は、取り扱い性や集束性が不足する。好ましくは85~97質量であり、より好ましくは89~94質量である。芳香族エステルユニットは、炭素繊維束の耐熱性および集束性を向上させる。芳香族エステルユニットは、各ユニットの合計質量に対し、0.5~15質量含む必要がある。この下限値未満であると、炭素繊維束の耐熱性が低下して工程通過性に影響を生じたり、集束性が低下したりする。また、この上限値を超えるとサイジング剤の親水性が不足するために、十分な開繊性を示さない。好ましくは0.8~9質量であり、より好ましくは3~6質量である。芳香族ウレタンユニットは、炭素繊維表面に形成される皮膜を柔軟強靭なものとし、取り扱い性および集束性を向上させる。芳香族ウレタンユニットは、各ユニットの合計質量に対し、1.5~10質量含む必要がある。この下限値未満であると、サイジング剤の柔軟性および強靭性が失われて皮膜が脆くなり、取り扱い性および集束性が低下する。この上限値を超えると、サイジング剤の親水性が不足するために、十分な開繊性を示さない。好ましくは2.3~6.5質量であり、より好ましくは3~5質量である。このように、炭素繊維束が良好な取り扱い性、集束性および開繊性を示すためには、ポリオキシアルキレンユニット、芳香族エステルユニットおよび芳香族ウレタンユニットが、特定の割合で含まれることが重要である。これらのユニットの構成比については、原料の重量比以外にも、例えばIRスペクトルの吸収波長と強度から測定することができる。例えば、ポリオキシアルキレンユニットは1070~1150cm-1C-O-C伸縮に、芳香族エステルユニットは1717~1750cm-1エステルC=O伸縮に、芳香族ウレタンユニットは1690~1720cm-1ウレタンC=O伸縮に特徴的な吸収を示すため、これらの吸収率等からポリオキシアルキレンユニット、芳香族エステルユニットおよび芳香族ウレタンユニットの構成割合を知ることができる。本発明のサイジング剤に用いるポリウレタン樹脂の構成成分には、本発明の目的を損なわない範囲で、少量の他のユニットを含んでいてもよい。他のユニットとしては、例えば低分子量アルキレングリコール、シクロヘキサンジオール、ヘキサメチレンジアミン等のポリアミン等が挙げられる。本発明におけるサイジング剤は、例えば、以下の方法で製造することができる。すなわち、ジカルボン酸とアルキレングリコールを、加熱して脱水縮合させて芳香族エステルを含有するポリオールを生成させ、これにポリアルキレングリコールを加えて適当な温度まで冷却した後、ジイソシアネートを加えて重付加付加重合反応を進めることで得ることができる。本発明において、サイジング剤の炭素繊維への付着量は、集束性と開繊性のバランスの観点から、炭素繊維束100質量に対し、に0.5~7質量の範囲であることが重要である。付着量がこの下限値未満であると、皮膜形成が不十分となり、炭素繊維束の集束性および開繊性が不足する。また、この上限値を超えると、繊維束が硬く取扱い性が不十分となるし、コスト面でも不利となる。好ましくは1~5質量であり、より好ましくは1.2~3質量である。本発明のサイジング剤には、本発明の目的を損なわない範囲で、消泡剤、乳化剤、防腐剤、スライム防止剤、架橋剤、酸化防止剤、耐熱安定剤、エポキシ樹脂、アクリル樹脂や種々の熱可塑性樹脂などの成分を含有してもよい。また、公知のサイジング剤を添加することもできる。炭素繊維のサイジング処理は、通常サイジング剤の水系媒体に対する溶液または分散液サイジング液に連続炭素繊維束を浸漬したり、サイジング液を炭素繊維に滴下、散布あるいは噴霧した後、分散媒を乾燥除去することで行う。本発明の炭素繊維束では、乾燥温度が180°C以上であると、より集束性および開繊性に優れる。その理由は明らかではないが、揮発分が除去されたサイジング剤が流動性を示し、繊維を均一に被覆するためと考えられる。乾燥工程の温度を上げるためには、サイジング剤に芳香族エステルユニットが含まれている必要がある。芳香族エステルユニットは、サイジング剤の耐熱性を向上させて乾燥工程での熱分解を抑える。芳香族エステルユニットが含まれない場合、サイジング剤の熱分解が進み、皮膜の形成にムラができるため、集束性および開繊性が低下する。サイジング剤の耐熱性は、サイジング剤純分の熱重量減少TG測定で知ることができる。熱重量減少測定は、試料を特定の温度条件下静置したときの重量変化を測定するものであり、耐熱性が不足して熱分解が進むと、重量減少が大きくなる。230°C、15分処理でのサイジング剤の熱重量減少が30以下であると、上記乾燥工程の温度範囲でも熱分解が抑えられ、より高い集束性を得ることができる。本発明の炭素繊維束を抄紙プロセスに用いる場合には、前記サイジング剤が付着した連続繊維であるロービングを、ギロチンカッターなどの公知の切断機でカットしたチョップド繊維とする。このチョップド繊維の長さは特に限定されないが、1~20mm程度にカットすることが好ましい。カット長をこの範囲にすることで、抄紙のプロセス性と、力学特性および導電特性のバランスに優れた基材を得ることができる。また、本発明において用いるサイジング剤は、水系分散媒中の炭素繊維を高濃度にした場合でも開繊性が維持され、かついったん分散した単繊維の再凝集を防ぐことができる。優れた開繊性は、サイジング剤が水系分散媒に高い親和性を示すと同時に、炭素繊維への親和性にも優れているため優れた開繊性が発現したと考えられる。すなわち、親水性であるポリオキシアルキレンユニットと、疎水性である芳香族エステルユニットおよび芳香族ウレタンユニットが適切な割合でポリウレタン樹脂を構成することで、ポリオキシアルキレンユニットの親水性と、芳香族エステルおよび芳香族ウレタンユニットの炭素繊維への親和性のバランスが良好に制御され、優れた開繊性が発現したと考えられる。本発明のサイジング剤が付着した炭素繊維束は、集束性および水系分散媒中での開繊性に優れているため、抄紙工程により単繊維レベルで均一に分散した炭素繊維シートを得ることができる。本炭素繊維シートは、電極材、面状発熱体、静電気除去シート等に好適に利用することができる。また、公知の樹脂を母材として、力学特性および導電特性に優れた炭素繊維複合材料を作ることができる。以下、実施例により本発明をさらに詳細に説明するが、下記実施例は本発明を制限するものではない。本発明の説明で用いられた炭素繊維の諸特性の測定手法は、以下のとおりである。1サイジング剤の付着量サイジング剤が付着している炭素繊維を約5g採取し、耐熱製の容器に投入した。次にこの容器を120°Cで3時間乾燥し、吸湿しないように注意しながら室温まで冷却後、秤量した炭素繊維の重量をW1とし、続いて容器ごと、窒素雰囲気中、450°Cで15分間加熱後、吸湿しないように注意しながら室温まで冷却し、秤量した炭素繊維の重量をW2とした。以上の処理を経て、炭素繊維へのサイジング剤の付着量を次式により求めた。付着量重量=100×{W1-W2/W2}。2集束性評価炭素繊維束をカットし、チョップド繊維約70g[秤量値M]を採取し、500mlメスシリンダーに投入し、次に、このメスシリンダーを、厚さ4mmのゴムシートの上で、高さ2.54cmから60回タッピング処理した後に、メスシリンダー内のチョップド繊維の容量VmLを読み取った。この処理を経て、充填嵩密度を次式により求めた。D:充填嵩密度D=M/V測定回数は3回とし、充填嵩密度を測定回数で除した平均嵩密度をA~Dの4段階で評価した。A~Cが合格、Dが不合格である。A:平均嵩密度が0.4以上である。B:平均嵩密度が0.3以上、0.4未満である。C:平均嵩密度が0.25以上、0.3未満である。D:平均嵩密度が0.25未満である。3開繊性評価A開繊性評価通常6mm長にカットしたチョップド繊維0.05gを水300mLに投入し、20秒間ゆっくりと撹拌した後、20秒間静置する。炭素繊維の分散状態を目視で観察し、開繊性をA~Dの4段階で評価した。A~Bが合格、C~Dが不合格である。A:未開繊束数が1個未満である。B:未開繊束数が1個以上5個未満である。C:未開繊束数が5個以上10個未満である。D:未開繊束数が10個以上である。B開繊評価高濃度6mm長にカットしたチョップド繊維2gを、水1000mLの入った直径150mmの容器に投入し、60秒間ゆっくり撹拌した後、60秒間静置する。水をろ別して除き、得られたシート状の炭素繊維から2cm×2cmの小片を3つ切り出し、顕微鏡観察により未開繊束数を測定した。観察は小片の表裏両面について行い、未開繊束数の合計から、開繊性をA~Dの4段階で評価した。A~Cが合格、Dが不合格である。A:未開繊束数が2個未満である。B:未開繊束数が2個以上5個未満である。C:未開繊束数が5個以上10個未満である。D:未開繊束数が10個以上である。4耐熱性評価熱重量減少上皿式差動型示差熱天秤TG-DTAを用い、サイジング剤純分30mgについて、空気雰囲気下、230°Cで定温熱重量減少測定を実施し、15分後のTGを測定した。重量減少の割合から、耐熱性をA~Dの5段階で評価した。耐熱性が不足すると、熱分解物の発生に伴うプロセス性の低下や炭素繊維束の集束性低下のみならず、安全環境面でも好ましくない。A:熱重量減少が10以下である。B:熱重量減少が10を超えて20以下である。C:熱重量減少が20を超えて30以下である。D:熱重量減少が30を超える。参考例1サイジング剤水溶液a-1の調製エチレングリコール2モルとテレフタル酸1モルを180°Cで加熱撹拌し、酸価が1以下になるまで脱水縮合し、テレフタル酸ビス2-ヒドロキシエチルBHETを得た。ポリエチレングリコールPEG重量平均分子量620096.2重量部、BHET0.99重量部を120°Cに加熱し、トリレンジイソシアネートTDI2.86重量部を加えて撹拌し、アルキレングリコール/芳香族エステル/芳香族ウレタン重付加体を得た。得られた重付加体を水で濃度10に薄めて、サイジング剤水溶液a-1を得た。参考例2サイジング剤水溶液a-2の調製PEG重量平均分子量620093.7重量部、BHET2.56重量部、TDI3.72重量部を用いた以外は、参考例1と同様にしてサイジング剤水溶液a-2を得た。参考例3サイジング剤水溶液a-3の調製PEG重量平均分子量620089.2重量部、BHET5.49重量部、TDI5.31重量部を用いた以外は、参考例1と同様にしてサイジング剤水溶液a-3を得た。参考例4サイジング剤水溶液a-4の調製PEG重量平均分子量620085.1重量部、BHET8.14重量部、TDI6.76重量部を用いた以外は、参考例1と同様にしてサイジング剤水溶液a-4を得た。参考例5サイジング剤水溶液a-5の調製PEG重量平均分子量700096.6重量部、BHET0.88重量部、TDI2.55重量部を用いた以外は、参考例1と同様にしてサイジング剤水溶液a-5を得た。参考例6サイジング剤水溶液a-6の調製PEG重量平均分子量700090.3重量部、BHET4.92重量部、TDI4.76重量部を用いた以外は、参考例1と同様にしてサイジング剤水溶液a-6を得た。参考例7サイジング剤水溶液a-7の調製PEG重量平均分子量700080.0重量部、BHET11.62重量部、TDI8.43重量部を用いた以外は、参考例1と同様にしてサイジング剤水溶液a-7を得た。参考例8サイジング剤水溶液a-8の調製PEG重量平均分子量1000097.6重量部、BHET0.62重量部、TDI1.80重量部を用いた以外は、参考例1と同様にしてサイジング剤水溶液a-8を得た。参考例9サイジング剤水溶液a-9の調製PEG重量平均分子量1000093.0重量部、BHET3.55重量部、TDI3.43重量部を用いた以外は、参考例1と同様にしてサイジング剤水溶液a-9を得た。参考例10サイジング剤水溶液a-10の調製PEG重量平均分子量1000090.2重量部、BHET5.35重量部、TDI4.44重量部を用いた以外は、参考例1と同様にしてサイジング剤水溶液a-10を得た。参考例11サイジング剤水溶液a-11の調製PEG重量平均分子量1000085.1重量部、BHET8.65重量部、TDI6.28重量部を用いた以外は、参考例1と同様にしてサイジング剤水溶液a-11を得た。参考例12サイジング剤水溶液a-12の調製PEG重量平均分子量2000096.4重量部、BHET1.84重量部、TDI1.78重量部を用いた以外は、参考例1と同様にしてサイジング剤水溶液a-12を得た。参考例13サイジング剤水溶液a-13の調製PEG重量平均分子量2000091.9重量部、BHET4.67重量部、TDI3.39重量部を用いた以外は、参考例1と同様にしてサイジング剤水溶液a-13を得た。参考例14サイジング剤水溶液a-14の調製PEG重量平均分子量620097.7重量部とTDI2.33重量部を用い、BHETを使用せずに、参考例1と同様の条件で重付加してサイジング剤水溶液a-14を得た。参考例15サイジング剤水溶液a-15の調製PEG重量平均分子量1000098.1重量部、BHET0.28重量部、TDI1.61重量部を用いた以外は、参考例1と同様にしてサイジング剤水溶液a-15を得た。参考例16サイジング剤水溶液a-16の調製PEG重量平均分子量2000098.8重量部、BHET0.31重量部、TDI0.91重量部を用いた以外は、参考例1と同様にしてサイジング剤水溶液a-16を得た。参考例17サイジング剤水溶液a-17の調製PEG重量平均分子量400069.5重量部、BHET17.67重量部、TDI12.83重量部を用いた以外は、参考例1と同様にしてサイジング剤水溶液a-17を得た。参考例18サイジング剤水溶液a-18の調整特許文献1国際公開第2006/019139号パンフレットの参考例1に従い、下記化学式Iで表される数平均分子量600、HLB11.3のポリオキシエチレンオレイルエーテル80重量部と、下記化学式IIで表される数平均分子量1300、HLB17のポリオキシエチレンアルキルエーテル20重量部とを混合した界面活性剤Aを、濃度20重量水溶液に調製し、サイジング剤水溶液a-18を得た。C18H35O-8-HIC12H25O-25-HII。参考例19サイジング剤水溶液a-19の調製PEG重量平均分子量200089.0重量部、BHET2.8重量部、TDI8.2重量部を用いた以外は、参考例1と同様にしてサイジング剤水溶液a-19を得た。参考例20サイジング剤水溶液a-20の調製PEG重量平均分子量400094.2重量部、BHET1.5重量部、TDI4.3重量部を用いた以外は、参考例1と同様にしてサイジング剤水溶液a-20を得た。参考例21サイジング剤水溶液a-21の調製PEG重量平均分子量400090.6重量部、BHET3.8重量部、TDI5.6重量部を用いた以外は、参考例1と同様にしてサイジング剤水溶液a-21を得た。参考例22サイジング剤水溶液a-22の調製PEG重量平均分子量2575093.6重量部、BHET3.7重量部、TDI2.7重量部を用いた以外は、参考例1と同様にしてサイジング剤水溶液a-22を得た。参考例23サイジング剤水溶液a-23の調製PEG重量平均分子量2575087.2重量部、BHET7.8重量部、TDI5.0重量部を用いた以外は、参考例1と同様にしてサイジング剤水溶液a-23を得た。参考例24サイジング剤水溶液a-24の調製PEG重量平均分子量3150094.7重量部、BHET3.1重量部、TDI2.2重量部を用いた以外は、参考例1と同様にしてサイジング剤水溶液a-24を得た。参考例25サイジング剤水溶液a-25の調製PEG重量平均分子量3150089.3重量部、BHET6.5重量部、TDI4.2重量部を用いた以外は、参考例1と同様にしてサイジング剤水溶液a-25を得た。参考例26サイジング剤水溶液a-26の調製PEGの代わりにポリプロピレングリコールPPG重量平均分子量620096.2重量部を用い、BHET0.99重量部、TDI2.86重量部を用いた以外は、参考例1と同様にしてサイジング剤水溶液a-26を得た。参考例27サイジング剤水溶液a-27の調製TDIの代わりにメチレンジフェニレンジイソシアネートMDI6.62重量部を用い、PEG重量平均分子量1000088.2重量部、BHET5.23重量部を用いた以外は、参考例1と同様にしてサイジング剤水溶液a-27を得た。参考例28サイジング剤水溶液a-28の調製エチレングリコール2モルとイソフタル酸1モルを180°Cで加熱撹拌し、酸価が1以下になるまで脱水縮合し、イソフタル酸ビス2-ヒドロキシエチルmBHETを得た。ポリエチレングリコールPEG重量平均分子量1000090.2重量部、mBHET5.35重量部を120°Cに加熱し、トリレンジイソシアネートTDI4.44重量部を加えて撹拌し、アルキレングリコール/芳香族エステル/芳香族ウレタン重付加体を得た。得られた重付加体を水で濃度10に薄めて、サイジング剤水溶液a-28を得た。実施例1参考例1のサイジング剤水溶液a-1を濃度3.5に調整した水溶液に炭素繊維連続束東レ株製T700S-12Kを浸漬してサイジング剤を付着させ、熱風乾燥機により210°Cで1分間乾燥した。得られたサイジング剤を付着した炭素繊維束を6mm長にカットし、チョップド繊維を得た。得られた炭素繊維束は、ボビン巻き取り性や毛羽などに問題はなく、取り扱い性は良好であった。得られた炭素繊維束の特性評価はまとめて表1に示した。実施例2サイジング剤水溶液として、参考例2のサイジング剤a-2を用いた以外は、実施例1と同様にしてチョップド繊維を得た。得られた炭素繊維束は、ボビン巻き取り性や毛羽などに問題はなく、取り扱い性は良好であった。得られた炭素繊維束の特性評価はまとめて表1に示した。実施例3サイジング剤水溶液として、参考例3のサイジング剤a-3を用いた以外は、実施例1と同様にしてチョップド繊維を得た。得られた炭素繊維束は、ボビン巻き取り性や毛羽などに問題はなく、取り扱い性は良好であった。得られた炭素繊維束の特性評価はまとめて表1に示した。実施例4サイジング剤水溶液として、参考例4のサイジング剤a-4を用いた以外は、実施例1と同様にしてチョップド繊維を得た。得られた炭素繊維束は、ボビン巻き取り性や毛羽などに問題はなく、取り扱い性は良好であった。得られた炭素繊維束の特性評価はまとめて表1に示した。実施例5サイジング剤水溶液として、参考例5のサイジング剤a-5を用いた以外は、実施例1と同様にしてチョップド繊維を得た。得られた炭素繊維束は、ボビン巻き取り性や毛羽などに問題はなく、取り扱い性は良好であった。得られた炭素繊維束の特性評価はまとめて表1に示した。実施例6サイジング剤水溶液として、参考例6のサイジング剤a-6を用いた以外は、実施例1と同様にしてチョップド繊維を得た。得られた炭素繊維束は、ボビン巻き取り性や毛羽などに問題はなく、取り扱い性は良好であった。得られた炭素繊維束の特性評価はまとめて表1に示した。実施例7サイジング剤水溶液として、参考例7のサイジング剤a-7を用いた以外は、実施例1と同様にしてチョップド繊維を得た。得られた炭素繊維束は、ボビン巻き取り性や毛羽などに問題はなく、取り扱い性は良好であった。得られた炭素繊維束の特性評価はまとめて表1に示した。実施例8サイジング剤水溶液として、参考例8のサイジング剤a-8を用いた以外は、実施例1と同様にしてチョップド繊維を得た。得られた炭素繊維束は、ボビン巻き取り性や毛羽などに問題はなく、取り扱い性は良好であった。得られた炭素繊維束の特性評価はまとめて表1に示した。実施例9サイジング剤水溶液として、参考例9のサイジング剤a-9を用いた以外は、実施例1と同様にしてチョップド繊維を得た。得られた炭素繊維束は、ボビン巻き取り性や毛羽などに問題はなく、取り扱い性は良好であった。得られた炭素繊維束の特性評価はまとめて表1に示した。実施例10サイジング剤水溶液として、参考例10のサイジング剤a-10を用いた以外は、実施例1と同様にしてチョップド繊維を得た。得られた炭素繊維束は、ボビン巻き取り性や毛羽などに問題はなく、取り扱い性は良好であった。得られた炭素繊維束の特性評価はまとめて表1に示した。実施例11サイジング剤水溶液として、参考例11のサイジング剤a-11を用いた以外は、実施例1と同様にしてチョップド繊維を得た。得られた炭素繊維束は、ボビン巻き取り性や毛羽などに問題はなく、取り扱い性は良好であった。得られた炭素繊維束の特性評価はまとめて表1に示した。実施例12サイジング剤水溶液として、参考例12のサイジング剤a-12を用いた以外は、実施例1と同様にしてチョップド繊維を得た。得られた炭素繊維束は、ボビン巻き取り性や毛羽などに問題はなく、取り扱い性は良好であった。得られた炭素繊維束の特性評価はまとめて表1に示した。実施例13サイジング剤水溶液として、参考例13のサイジング剤a-13を用いた以外は、実施例1と同様にしてチョップド繊維を得た。得られた炭素繊維束は、ボビン巻き取り性や毛羽などに問題はなく、取り扱い性は良好であった。得られた炭素繊維束の特性評価はまとめて表1に示した。実施例14参考例10のサイジング剤水溶液a-10を濃度2.0に調整した以外は、実施例1と同様にしてチョップド繊維を得た。サイジング剤の付着量は、1.5質量であった。得られた炭素繊維束は、ボビン巻き取り性や毛羽などに問題はなく、取り扱い性は良好であった。得られた炭素繊維束の特性評価はまとめて表1に示した。実施例15参考例10のサイジング剤水溶液a-10を濃度1.2に調整した以外は、実施例1と同様にしてチョップド繊維を得た。サイジング剤の付着量は、0.8質量であった。得られた炭素繊維束は、ボビン巻き取り性や毛羽などに問題はなく、取り扱い性は良好であった。得られた炭素繊維束の特性評価はまとめて表1に示した。実施例16サイジング剤水溶液として、参考例19のサイジング剤a-19を用いた以外は、実施例1と同様にしてチョップド繊維を得た。得られた炭素繊維束は、ボビン巻き取り性や毛羽などに問題はなく、取り扱い性は良好であった。得られた炭素繊維束の特性評価はまとめて表1に示した。実施例17サイジング剤水溶液として、参考例20のサイジング剤a-20を用いた以外は、実施例1と同様にしてチョップド繊維を得た。得られた炭素繊維束は、ボビン巻き取り性や毛羽などに問題はなく、取り扱い性は良好であった。得られた炭素繊維束の特性評価はまとめて表1に示した。実施例18サイジング剤水溶液として、参考例21のサイジング剤a-21を用いた以外は、実施例1と同様にしてチョップド繊維を得た。得られた炭素繊維束は、ボビン巻き取り性や毛羽などに問題はなく、取り扱い性は良好であった。得られた炭素繊維束の特性評価はまとめて表1に示した。実施例19サイジング剤水溶液として、参考例22のサイジング剤a-22を用いた以外は、実施例1と同様にしてチョップド繊維を得た。得られた炭素繊維束はやや硬めであったが、ボビン巻き取りは可能であった。また、毛羽などに問題はなかった。得られた炭素繊維束の特性評価はまとめて表1に示した。実施例20サイジング剤水溶液として、参考例23のサイジング剤a-23を用いた以外は、実施例1と同様にしてチョップド繊維を得た。得られた炭素繊維束はやや硬めであったが、ボビン巻き取りは可能であった。また、毛羽などに問題はなかった。得られた炭素繊維束の特性評価はまとめて表1に示した。実施例21サイジング剤水溶液として、参考例24のサイジング剤a-24を用いた以外は、実施例1と同様にしてチョップド繊維を得た。得られた炭素繊維束はやや硬めであったが、ボビン巻き取りは可能であった。また、毛羽などに問題はなかった。得られた炭素繊維束の特性評価はまとめて表1に示した。実施例22サイジング剤水溶液として、参考例25のサイジング剤a-25を用いた以外は、実施例1と同様にしてチョップド繊維を得た。得られた炭素繊維束はやや硬めであったが、ボビン巻き取りは可能であった。また、毛羽などに問題はなかった。得られた炭素繊維束の特性評価はまとめて表1に示した。実施例23サイジング剤水溶液として、参考例26のサイジング剤a-26を用いた以外は、実施例1と同様にしてチョップド繊維を得た。得られた炭素繊維束は硬めであったが、ボビン巻き取りは可能であった。また、毛羽などに問題はなかった。得られた炭素繊維束の特性評価はまとめて表1に示した。実施例24サイジング剤水溶液として、参考例27のサイジング剤a-27を用いた以外は、実施例1と同様にしてチョップド繊維を得た。得られた炭素繊維束は硬めであったが、ボビン巻き取りは可能であった。また、毛羽などに問題はなかった。得られた炭素繊維束の特性評価はまとめて表1に示した。実施例25サイジング剤水溶液として、参考例28のサイジング剤a-28を用いた以外は、実施例1と同様にしてチョップド繊維を得た。得られた炭素繊維束は、ボビン巻き取り性や毛羽などに問題はなく、取り扱い性は良好であった。また、毛羽などに問題はなかった。得られた炭素繊維束の特性評価はまとめて表1に示した。比較例1サイジング剤水溶液として、参考例14のサイジング剤a-14を用いた以外は、実施例1と同様にしてチョップド繊維を得た。得られた炭素繊維束は、やや硬めでありボビン巻き取りが行いにくかったが、取り扱いは可能であった。得られた炭素繊維束の特性評価はまとめて表2に示した。BHETが存在しないことで、炭素繊維束の嵩密度および炭素繊維束の濃度を上げた場合の開繊性が不足した。比較例2サイジング剤水溶液として、参考例15のサイジング剤a-15を用いた以外は、実施例1と同様にしてチョップド繊維を得た。得られた炭素繊維束は、ボビン巻き取り性や毛羽などに問題はなく、取り扱い性は良好であった。得られた炭素繊維束の特性評価はまとめて表2に示した。芳香族エステルユニットの量が不足することで、嵩密度が不足した。比較例3サイジング剤水溶液として、参考例16のサイジング剤a-16を用いた以外は、実施例1と同様にしてチョップド繊維を得た。得られた炭素繊維束は、ボビン巻き取り性に問題はなかったが、繊維束の所々に毛羽が見られ、取り扱い性が低下した。得られた炭素繊維束の特性評価はまとめて表2に示した。芳香族エステルユニットおよび芳香族ウレタンユニットの量が不足することで、嵩密度が不足した。比較例4サイジング剤水溶液として、参考例17のサイジング剤a-17を用いた以外は、実施例1と同様にしてチョップド繊維を得た。得られた炭素繊維束は、ボビン巻き取り性や毛羽などに問題はなく、取り扱い性は良好であった。得られた炭素繊維束の特性評価はまとめて表2に示した。芳香族エステルユニットおよび芳香族ウレタンユニットの量が多すぎることで、開繊性が低下した。比較例5参考例18のサイジング剤水溶液a-18を濃度3.5に調整した水溶液に炭素繊維連続束東レ株製T700Sを浸漬してサイジング剤を付着させ、熱風乾燥機により200°Cで2分間乾燥した。得られたサイジング剤付着炭素繊維束を6mm長にカットし、チョップド繊維を得た。この時、得られたチョップド繊維に付着しているサイジング剤の付着量は2.2質量であった。得られた炭素繊維束は、ボビン巻き取り性や毛羽などに問題はなく、取り扱い性は良好であった。得られた炭素繊維束の特性評価はまとめて表2に示した。得られた炭素繊維束の開繊性は劣っており、特に高濃度での開繊不足が顕著であった。比較例6特許文献4特開2007-231441号公報の実施例1に従い、サイジング剤にハイドランAP-40DIC社製、22.5懸濁液を用い、実施例1と同様にしてチョップド繊維を得た。得られた炭素繊維束はかなり硬かったが、取り扱いは可能であった。得られた炭素繊維束の特性評価はまとめて表2に示した。得られた炭素繊維束は、ほとんど開繊性を示さなかった。比較例7特許文献4特開2007-231441号公報の実施例2に従い、サイジング剤にハイドランAP-30FDIC社製、20懸濁液を用いた以外は、比較例6と同様にしてチョップド繊維を得た。得られた炭素繊維束はかなり硬かったが、取り扱いは可能であった。得られた炭素繊維束の特性評価はまとめて表2に示した。得られた炭素繊維束は、ほとんど開繊性を示さなかった。比較例8特許文献4特開2007-231441号公報の実施例3に従い、サイジング剤にハイドランAP-20DIC社製、29.5懸濁液を用いた以外は、比較例6と同様にしてチョップド繊維を得た。得られた炭素繊維束はかなり硬かったが、取り扱いは可能であった。得られた炭素繊維束の特性評価はまとめて表2に示した。得られた炭素繊維束は、ほとんど開繊性を示さなかった。比較例9特許文献4特開2007-231441号公報の実施例4に従い、サイジング剤にハイドランHW-140SFDIC社製、25懸濁液を用いた以外は、比較例6と同様にしてチョップド繊維を得た。得られた炭素繊維束はかなり硬かったが、取り扱いは可能であった。得られた炭素繊維束の特性評価はまとめて表2に示した。得られた炭素繊維束は、ほとんど開繊性を示さなかった。比較例10PEG重量平均分子量1000072.6重量部、BHET16.62重量部、TDI10.73重量部を用いた以外は、参考例1と同様にしてサイジング剤水溶液を調製した。しかし、BHETの量が多すぎるために、サイジング剤が水に溶解せず、サイジング剤が相分離し、水溶液が調製できなかった。表1の実施例および表2の比較例より、以下のことが明らかである。すなわち、実施例に示される、ポリオキシアルキレンユニット、芳香族エステルユニットおよび芳香族ウレタンユニットが適切に配合されたサイジング剤では、炭素繊維束の嵩密度と開繊性が両立しており、特に炭素繊維束の濃度を上げた場合でも、良好な開繊性を示す。また、耐熱性に優れる炭素繊維束を得た場合には、嵩密度にも優れることが明らかにされている。"